(57)【特許請求の範囲】
【請求項１】
シングルモード光ファイバ中に、１３００ｎｍ±５０ｎｍ若しくは１５５０ｎｍ±５０ｎｍの狭い波長範囲において波長が長いほど透過光を大きく減衰させるドーパントを含有させた光減衰器であって、ドーパント領域をコアの中心部に制限し、前記コアの中心部分の屈折率を前記コアの外周部分に比べ高くするとともに前記コアの中心部分の屈折率分布をグレーデットインデックス型とし、前記波長範囲における異なる波長の光信号に対して光減衰量を一定にするようにしたことを特徴とする光減衰器。
【請求項２】
シングルモード光ファイバ中に、１３００ｎｍ±５０ｎｍ若しくは１５５０ｎｍ±５０ｎｍの狭い波長範囲において波長が短いほど透過光を大きく減衰させるドーパントを含有させた光減衰器であって、ドーパント領域をコアの外周部に制限し、前記コアのドーパントを含有しない中心部分の屈折率を前記コアの外周部分に比べ高くするとともに前記コアの中心部分の屈折率分布をグレーデットインデックス型とし、前記波長範囲における異なる波長の光信号に対して光減衰量を一定にするようにしたことを特徴とする光減衰器。
【請求項３】
シングルモード光ファイバ中に、１３００ｎｍと１５５０ｎｍの異なる波長において波長が短いほど透過光を大きく減衰させるドーパントを含有させた光減衰器であって、ドーパント領域をコアの中心部分に制限し、前記コアの中心部分の屈折率を前記コアの外周部分に比べ高くするとともに前記コアの中心部分の屈折率分布をグレーデットインデックス型とし、前記異なる波長の光信号に対して光減衰量の差を可及的に大きくするようにしたことを特徴とする光減衰器。
【請求項４】
シングルモード光ファイバ中に、１３００ｎｍと１５５０ｎｍの異なる波長において波長が長いほど透過光を大きく減衰させるドーパントを含有させた光減衰器であって、ドーパント領域をコアの外周部分に制限し、前記コアの中心部分の屈折率を前記コアの外周部分に比べ高くするとともに前記コアの中心部分の屈折率分布をグレーデットインデックス型とし、前記異なる波長の光信号に対して光減衰量の差を可及的に大きくするようにしたことを特徴とする光減衰器。
【発明の詳細な説明】
【０００１】
【発明の属する技術分野】
本発明は光減衰器に係わり、特に光通信、光計測、ＣＡＴＶシステム等の分野において光信号を一定量減衰させるために使用される光減衰器に関する。
【０００２】
【従来の技術】
従来から、光ファイバ中に一定の光減衰用のドーパント部材を含有させた光減衰器が広く一般に知られている。
【０００３】
この光減衰器に含有されるドーパント部材は、透過光の光減衰特性が光信号の波長により減衰量が可変し、したがって波長依存性があるので、例えば、１．３μｍ（短波長）、１．５μｍ（長波長）の異なる２波長の光信号を入力した場合、ほぼ同一の減衰量を得る目的で、光ファイバのモードフィールド径の調整やモードフィールド径に対するドーパント領域を限定することで、ほぼ同一量減衰量を得て波長依存性を少なくした光減衰器が知られている（特開平８−１３６７３６号公報、特開平１３６７３７号公報）。
【０００４】
【発明が解決しようとする課題】
近年、光通信の多様化に伴い、波長の差が狭い、例えば、１３００nm±５０nmあるいは１５５０nm±５０nmといった狭い波長範囲であっても同一の光減衰量を得る（波長依存性をなくす）光減衰器やこれとは反対に、１．３μｍ（短波長）、１．５μｍ（長波長）の異なる２波長の光信号を入力した場合、光減衰量の波長依存特性を今まで以上に大きくした光減衰器も求められるようになった。
【０００５】
しかしながら、特開平８−１３６７３６号公報、特開平８−１３６７３７号公報に開示された光減衰器は、１．３μｍ（短波長）、１．５μｍ（長波長）といった離れた波長の異なる２波長の光信号を入力した場合には、ほぼ同一の減衰量を得られるので有効であるが、波長の差が小さい場合には、ドーパント領域の限定やモードフィールド径の調整だけでは、同一の光減衰量を得られない（波長依存特性が大きい）という問題があった。
【０００６】
一方、短波長と長波長の異なる２波長の光信号を入力した場合、光減衰量の波長依存特性を今まで以上に大きくするには、例えば、特開平８−１３６７３６号公報に開示された光減衰器に対して、モードフィールドを光ファイバの横断面から見て、軸芯に近い部分で高い濃度を示すように、光信号の波長が短いほど光信号を大きく減衰させるドーパントを含有させるかあるいは、モードフィールドを光ファイバの横断面から見て、外周に近い部分で高い濃度を示すように、光信号の波長が長いほど光信号を大きく減衰させるドーパントを含有させれば理論的には実現できる。
【０００７】
また、特開平８−１３６７３７号公報についても同様に、モードフィールド径の波長特性と、ドーパント部材の波長特性の組み合わせを逆にすれば、理論的には実現できる。
【０００８】
しかしながら、ドーパントの含有濃度を高くして、モードフィールド径に対する含有領域を狭い範囲に限定すれば、短波長と長波長の光減衰量の差は大きくなるが、光ファイバ中に含有させることができるドーパント部材の含有濃度には限界があり、濃度が高すぎると光ファイバとして各特性が安定した製品を作成できないし、その含有領域が極めて狭いものは技術的に作成できないという難点があった。
【０００９】
本発明は、このような難点に鑑みなされたもので、ドーパントの含有濃度を比較的低く押さえながら、その含有範囲も実現できる範囲である光減衰器の構成で、第１には、極めて近い波長の異なる光信号に対して、光減衰量を一定にできる光減衰器を提供すること、第２には、波長が異なる光信号に対して、光ファイバの各特性を安定させた状態で、かつドーパント濃度や含有領域範囲が現実的であって光減衰量の差をできるだけ大きくできる光減衰器を提供することを目的とする。
【００１２】
【課題を解決するための手段】
この目的を達成するために本発明の光減衰器は、シングルモード光ファイバ中に１３００ｎｍ±５０ｎｍ若しくは１５５０ｎｍ±５０ｎｍの狭い波長範囲において波長が長いほど透過光を大きく減衰させるドーパント材料を含有したものであって、その含有領域をコアの中心部分に制限し、コアの中心部分の屈折率をコアの外周部分に比べ高くするとともにコアの中心部分の屈折率分布をグレーデットインデックス型とし、前記波長範囲における異なる波長の光信号に対して光減衰量を一定にするような構成にしたものである。この場合、ドーパント領域の屈折率分布をグレーデットインデックス型とすることによりモードフィールド径の長短による透過光減衰量の波長依存特性を大きくしたものである。
【００１３】
この光減衰器の構成によって、異なる２波長の光信号で、その波長が短波長でその差が小さい（１３００nm±５０nm）光信号を入力した場合に、同一の光減衰量が得られる。
【００１４】
本発明の光減衰器は、シングルモード光ファイバ中に１３００ｎｍ±５０ｎｍ若しくは１５５０ｎｍ±５０ｎｍの狭い波長範囲において波長が短いほど透過光を大きく減衰させるドーパント材料を含有したものであって、その含有領域を、コアの外周部に制限し、コアのドーパントを含有しない中心部分の屈折率をコアの外周部分に比べ高くするとともにコアの中心部分の屈折率分布をグレーデットインデックス型とし、前記波長範囲における異なる波長の光信号に対して光減衰量を一定にするような構成にしたものである。この場合、コアのドーパントを含有しない中心部分の屈折率プロファイルをグレーデットインデックス型とすることによりモードフィールド径の長短による透過光減衰量の波長依存特性を大きくしたものである。
【００１５】
この光減衰器の構成によって、異なる２波長の光信号で、その波長が長波長でその差が小さい（１５５０nm±５０nm）光信号を入力した場合に、同一の光減衰量が得られる。
【００１６】
本発明の光減衰器は、シングルモード光ファイバ中に１３００ｎｍと１５５０ｎｍの異なる波長において波長が短いほど透過光を大きく減衰させるドーパント材料を含有した光減衰器であって、その含有領域をコアの中心部分に制限し、中心部分の屈折率をコアの外周部分に比べ高くするとともにコアの中心部分の屈折率分布をグレーデットインデックス型とし、前記異なる波長の光信号に対して光減衰量の差を可及的に大きくするような構成にしたものである。この場合、コアの中心部分の屈折率プロファイルをグレーデットインデックス型とすることによりモードフィールド径の長短による透過光減衰量の波長依存特性を大きくしたものである。
【００１７】
この光減衰器の構成によって、異なる２波長の光信号で、その波長の違いによる透過光減衰量の差をできる限り大きくしたものが得られる。
【００１８】
本発明の光減衰器は、シングルモード光ファイバ中に１３００ｎｍと１５５０ｎｍの異なる波長において波長が長いほど透過光を大きく減衰させるドーパント材料を含有したものであって、その含有領域を、コアの外周部に制限し、コアの中心部分の屈折率分布をグレーデッドインデックス型とし、前記異なる波長の光信号に対して光減衰量の差を可及的に大きくするようにして、モードフィールド径の長短による透過光減衰量の波長依存特性を大きくしたものである。
【００１９】
本発明の光減衰器は、シングルモード光ファイバのドーパント領域を光信号伝送に実質的に寄与するモードフィールドを光ファイバの横断面内でその半径方向に見て、含有濃度が不均一に分布するように、光ファイバ中に、透過光減衰特性が光信号の波長に依存するドーパントを含有させ、コアの中心部分の屈折率をコアの外周部分に比べ高くするとともにコアの中心部分の屈折率分布をグレーデットインデックス型とした構成にしたものである。この場合、コアの中心部分の屈折率分布をグレーデットインデックス型とすることによりモードフィールド径の透過光減衰特性の波長依存性を大きくしたものである。
【００２０】
この光減衰器の構成によって、ドーパント領域の狭さとドーパント濃度の濃さを低く抑えたとしても必要な減衰特性が得られる。
【００２１】
【発明の実施の形態】
以下、本発明の光減衰器における好ましい実施の形態例について図面にしたがって説明する。
【００２２】
図１は、本発明の光減衰器の構成を示す端面図である。図の上部には、光減衰器の端面が表され、下部には、その側面から見た屈折率プロファイルが表されている。この光ファイバ５は、例えば図２に示したような方法でフェルール２の中心に配置して使用される。すなわち、その一端から光信号を受け入れ、一定量の光信号を減衰させた上で他端に出力するように使用される。光ファイバ５にはその目的のために光信号を減衰させるためのドーパントを含有させる。
【００２３】
ここで、本発明の光減衰器は、光ファイバ５のコア６の軸芯に近い部分６a（センターコア）の屈折率プロファイルをグレーデットインデックス型（外周部分から中心部に向かって連続的に屈折率が高くなる）とし、この領域７内に高い含有濃度のドーパントを含有する。そのドーパント領域７に図では、ハッチングを付している。
【００２４】
シングルモードファイバでは、コア径２a2が極めて小さいため、光信号のエネルギーは実際にはコア６を中心としてコア６の外周部にあるクラッド８の一部にまではみ出して伝搬する。そのエネルギーの大部分が含まれる範囲が、実質的に光信号伝送に寄与するモードフィールド９部分で、定量的には後で式１を用いて説明する方法で求められる。なお、これは、ステップインデックス型ファイバのものでもグレーテッドインデックス型ファイバのものでも同様である。図１に示す光ファイバ５は、モードフィールド９の直径は２ω、ドーパント領域７の直径は２ａ1、コア６の直径は、２ａ2と表した。また、コア６の軸芯付近の最大の屈折率とクラッド８部分の屈折率の差をΔ2、コア６の外周部分６ｂ（アウターコア）の最大の屈折率とクラッド８部分の屈折率の差をΔ1と表した。
【００２５】
ここで、このような光信号減衰のための光ファイバ５中に含有させるドーパントの説明を行なう。図３（ａ）、（ｂ）は、各種ドーパントの波長と損失の関係を示している。グラフの縦軸には、波長をナノメータ〔nm〕で表し、縦軸には、光減衰量を〔dB/km〕で表した。通常、通信用光ファイバには、遷移金属あるいは希土類金属のドーパントが使用され、それぞれ１種または２種以上を混合して使用することもできる。図３（ａ）において、▲１▼はマンガンＭｎ、▲２▼はニッケルＮｉ、▲３▼はクロムＣｒ、▲４▼はバナジウムＶ、▲５▼はコバルトＣｏ、▲６▼は鉄Ｆｅ、▲７▼は銅Ｃｕの特性を示している。図３（ｂ）において、▲８▼はサマリウムＳｍ、▲９▼はツリウムＴｍの特性を示している。
【００２６】
本発明の光減衰器の第１の実施例では、光信号の波長が長いほど透過光を大きく減衰させるドーパントを使用する。この光減衰器で使用する波長を例えば、１．５μｍ〜１．６μｍ程度とすれば、この図３（ａ）の▲５▼に示すコバルトＣｏがドーパントとして適していることが分かる。
【００２７】
図４に、このようなコバルトＣｏをドーパントとして使用し、図１に示すような領域に、このドーパントを含有させた場合の光信号パワー分布を示す。図４は、縦軸に出力パワーを示し、横軸はファイバの径方向の位置を示している。図４のＫ１は、１．５０μｍの波長の光信号を光ファイバ中で伝送した場合の半径方向に見たパワー分布である。また、曲線Ｋ２は、１．６０μｍの光信号についてのパワー分布を示す。
【００２８】
表１には、図４に示した本発明の光減衰器の第１実施例に係る構造のファイバと通常のステップインデックス型のファイバに、各々波長λ１＝１．５０μｍ，λ２＝１．６０μｍを入力した場合の各ファイバにおける各波長λ１、λ２に対応するモードフィールド径（以下、「ＭＦＤ」という。）の差を示す。
【００２９】
【表１】
0003955701.tif 000002
【００３０】
これは、すなわち、本発明に係るファイバの方が、波長の違いによるＭＦＤの差が大きい（波長依存性が大きい）ことを示している。
【００３１】
そして、コアの軸芯部分に集中的にコバルトＣｏを含有させると、波長の長い信号程、全体の信号エネルギーからみた減衰の影響を受ける部分の割合が少なくなる。
【００３２】
このことは、ドーパント部材の光減衰量の波長依存性を打ち消すことを示している。
【００３３】
その結果、全体としてみた場合に、この減衰器では波長の差が小さい短い波長の光信号と長い波長の光信号が、共に同程度の減衰量で減衰することになる。
【００３４】
従来のステップインデックス型ファイバの場合、上述した第１実施例と同程度の減衰量を示す設計をすると、ＭＦＤの光減衰量の波長依存性が少ないため、コバルトＣｏのドーパント領域を狭くしなければならず、結果として、ドーパントの含有濃度が高くなり、製造上重大な問題を生じていた。
【００３５】
式１を参照して以下に具体例を示す。式１は、光ファイバの減衰量αとモードフィールド径ωの演算方法を示す説明図である。
【００３６】
【数１】
0003955701.tif 000003
【００３７】
式（１）に示すように、光ファイバにおける光信号の減衰量αは光信号の半径方向のパワー分布Ｐ（ｒ）とドーパントであるコバルトの含有濃度分布によって求めることができる。モードフィールド径ωは式（２）によって求めることができる。
【００３８】
コバルトＣｏを含有するプロファイルをグレーテッドインデックス型とする領域のコア径に対する比（ａ1／ａ2）は、大きすぎても小さすぎてもステップインデックス型に近づいていきモードフィールド径ωの波長依存性はステップインデックス型に近づいてしまう。また、比（ａ1／ａ2）が小さい場合、モードフィールド径ωの波長依存性が小さくてもコバルトＣｏのドーパント領域が小さくなることにより、減衰量αの波長依存性は少なくなるが、コバルトＣｏの添加量が大きくなることや工程数の増加等の問題がある。ここではａ1／ａ2＝０．５を使用した結果を示す。
【００３９】
図５に屈折率の差の比率Δ1／Δ2を横軸に、１．５５μｍでの減衰量を１０ｄＢとしたときの１．５０μｍと１．６０μｍでの損失（減衰量）差を縦軸にとったグラフを示す。図５より、Δ1／Δ2が大きい程１．５０μｍと１．６０μｍでの減衰量差が広がる。この値でドーパント部材の減衰量の波長依存性を相殺すればよい。
【００４０】
なお、表２には図５に示した波長依存性の少ないΔ1／Δ2＝０．７５のファイバの構造特性を示した。Δ1／Δ2が０．３５になっていないのは曲げ損失等を考慮した実用的なファイバ構造を示しているためである。
【００４１】
図６には、表２のファイバの波長に対する減衰量を示している。光減衰器のコア中心部にコバルトＣｏを添加し、プロファイルをグレーテッドインデックス型にすることで波長依存性が小さくなっている。
【００４２】
【表２】
0003955701.tif 000004
【００４３】
このサンプルは、コバルトＣｏが含有されている範囲内でコバルトの濃度分布を全て一定になるように設定した。光ファイバの減衰量は１０ｄＢ／ｍになるように設定した。この結果、ａ1／ａ2＝０．５では、Δ1／Δ2＝０．３５で波長依存性が無くなっている。ａ1／ａ2が大きくなった場合には、Δ1／Δ2を大きくし、ａ1／ａ2が小さくなった場合には、Δ1／Δ2を小さくすることで波長無依存な光減衰器を得ることができる。
【００４４】
上記第１の実施例では、ドーパントとして光信号の波長が長いほど透過光を大きく減衰させるものを光ファイバ５のコア６の軸芯に近い部分６a（センターコア）に使用した。一方、ドーパントを含有させる領域を変更することによって、光信号の波長が短いほど透過光を大きく減衰させるものを使用することもできる。例えば、図３（ａ）の例では、▲４▼のバナジウムＶ等が挙げられる。
【００４５】
図７に光信号の波長が短いほど透過光を大きく減衰させるものを使用した本発明の光減衰器の第２の実施例を示す。この第２の実施例では、光信号の波長が短いほど透過光を大きく減衰させるドーパントを屈折率プロファイルをグレーテッドインデックス型にした径を除くコア６’の部分６ｂ（アウターコア）に含有させドーパント含有領域７’を構成している。この場合には、パワー分布が光ファイバ５’の半径方向に広がる波長の長い光信号ほどドーパントの影響を受ける。
【００４６】
このように本発明の光減衰器では、シングルモード光ファイバの光信号伝送に実質的に寄与するモードフィールド９、９’の波長依存性を屈折率プロファイルを制御することで大きくし、光ファイバ５、５’のコア６、６’の横断面内で見てドーパントの含有濃度分布を適当に選択し、透過光減衰特性が光信号の波長に依存するドーパントを用いて、一定の範囲内の波長の光信号に対する光減衰特性をほぼ等しく調整することができる。なお、上記実施例では、ドーパントをコア６の軸芯部分６aあるいはコア６の周辺部分６bにのみ含有させているが、適当な濃度分布をつけるようにしても差し支えない。また、全ての光信号波長に対して均一な特性を得なければならないわけではなく、幾つかの範囲の光信号に対して、範囲毎に一定の減衰量が得られるように含有範囲を設定することが可能である。
【００４７】
第１、第２実施例の場合は、特に入力される異なる２種類の波長の光信号の波長の差が小さいものに対して、略同一の減衰量を得るのに有効な構成である。
【００４８】
次に、本発明の光減衰器の第３の実施例を説明する。
【００４９】
シングルモードファイバのコアの軸芯付近の屈折率プロファイルは、上述した第１、第２の実施例のものと同様である。
【００５０】
異なる部分は、軸芯部分に含有させるドーパント部材を、波長が短いほど透過光を大きく減衰させる部材、例えば、図３（ｂ）の▲８▼に示すサマリウムＳｍを含有させ、軸芯部分の屈折率をグレーテッドインデックス型とする部分の径とコア径との比を調整することで、ＭＦＤの波長依存性を大きくしていることである。
【００５１】
図８は、コア全体にサマリウムＳｍを含有させた場合と、軸芯のみにサマリウムＳｍを含有させた場合の波長に対する、減衰量を示したもので、図より１５３０ｎｍ〜１５５０ｎｍの間で、軸芯のみにサマリウムＳｍを含有させた方が減衰量が大きいことがわかる。
【００５２】
このような構成にすると、波長の異なる２種類の光信号を入力すると、波長が短い光信号ほど大きく減衰することになるが、必要以上にセンターコア径を小さくして、かつドーパント濃度も濃くしなくても大きな減衰量が得られる。
【００５３】
したがって、波長の異なる２種類の光信号を入力して、これら光信号の減衰量の差を大きくしたい場合に、極めて有効な構成である。
【００５４】
次に、本発明の光減衰器の第４の実施例を説明する。
【００５５】
シングルモードファイバのコアの軸芯付近の屈折率プロファイルは、上述した第１、第２の実施例のものと同様である。
【００５６】
異なる部分は、軸芯部分の屈折率プロファイルをグレーテッドインデックス型とした径の外周のコアの部分に、波長が長いほど透過光を大きく減衰させる部材、例えば、コバルトＣｏを含有させ、軸芯部分の屈折率をグレーテッドインデックス型とする部分の径とコア径との比を調整することで、ＭＦＤの波長依存性を大きくしていることである。
【００５７】
図９は、コア全体にコバルトＣｏを含有させた場合と、コアの外周のみにコバルトＣｏを含有させた場合の波長に対する、減衰量を示したもので、図より１５６０ｎｍ〜１５７０ｎｍの間で、コアの外周のみにＣｏを含有させた方が減衰量が大きいことがわかる。
【００５８】
このような構成にすると、波長の異なる２種類の光信号を入力すると、波長が長い光信号ほど大きく減衰することになるが、必要以上にドーパント濃度を濃くしなくても大きな減衰量が得られる。
【００５９】
したがって、波長の異なる２種類の光信号を入力して、これら光信号の減衰量の差を大きくしたい場合に、極めて有効な構成であることがわかる。
【００６０】
【発明の効果】
以上の説明から明らかなように、本発明の光減衰器によれば、ドーパントの含有濃度を比較的低く押さえながら、その含有範囲も実現できる範囲である光減衰器の構成で、極めて近い波長の異なる光信号に対して、光減衰量を一定にすることが可能である。
【００６１】
また、本発明の光減衰器によれば、波長が異なる光信号に対して、光ファイバの各特性を安定させた状態で、かつドーパント濃度や含有領域範囲が現実的であって光減衰量の差を可及的に大きくすることが可能である。
【００６２】
特に、コア内の軸芯付近の屈折率をコアの外周部分に比べ高くした径とコア径との比を調整することで、ＭＦＤの波長依存性を大きくして、例えば、波長が長い信号ほど減衰量が大きくなるドーパント部材をコア内の軸芯付近の屈折率をコアの外周部分に比べ高くした径内に集中的に含有させ、ドーパント部材の減衰量波長依存性を相殺すれば、波長の違いによる減衰量を同一にすることができる。
【００６３】
また、コア内の軸芯付近の屈折率をコアの外周部分に比べ高くした径を除くコア内に波長が短いほど減衰量が大きくなるドーパント部材を集中的に含有させることにより、波長差が少ない光信号の減衰量を同一にすることに有効な手段となる。
【００６４】
さらに、コア内の軸芯付近の屈折率をコアの外周部分に比べ高くした構成にした径とコア径との比を調整することで、ＭＦＤの波長依存性を大きくして、例えば、波長が短いほど減衰量が大きくなるドーパント部材をコア内の中心部分の屈折率をコアの外周部分に比べ高くした径内に集中的に含有させ、ドーパント部材の減衰量波長依存性を大きくすることにより波長の違いによる減衰量の差を大きくすることが可能となる。
【００６５】
また、コア内の軸芯付近の屈折率コアの中心部分の屈折率をコアの外周部分に比べ高くした径を除くコア内に波長が長いほど減衰量が大きくなるドーパント部材を集中的に含有させることにより、波長の違いによる光信号の減衰量の差を大きくしたい場合に、ＭＦＤを必要以上に小さくすることなく、かつドーパント濃度も必要以上に濃くせずに実現するのに極めて有効な手段となる。
【図面の簡単な説明】
【図１】本発明による光減衰器の一実施例の構成を示し、図の上部には光減衰器の端面を表わされ、下部にはその側面から見た屈折率プロファイルが表わされている。
【図２】本発明の光減衰器をフェルールの中心に配置して使用する状態を示す図。
【図３】（ａ）、（ｂ）は各種ドーパントをパラメータとして波長と損失の関係を示すグラフ。
【図４】本発明の光減衰器中の光信号パワー分布を示す図。
【図５】本発明の光減衰器においてコアの軸芯付近の最大の屈折率とクラッド部分の屈折率の差をΔ1、コアの外周部分の最大の屈折率とクラッド部分の屈折率の差をΔ2としたとき屈折率差比Δ1／Δ2と１．５０μｍと１．６０μｍでの損失差との関係を示すグラフ。
【図６】本発明による光減衰器のコア中心部にコバルトＣｏを添加した場合の波長に対する減衰量を示す線図。
【図７】本発明による光減衰器の他の実施例の構成を示し、図の上部には光減衰器の端面を表わされ、下部にはその側面から見た屈折率プロファイルが表わされている。
【図８】コア全体にサマリウムＳｍを含有させた場合と、軸芯のみにサマリウムＳｍを含有させた場合の波長に対する減衰量を示す線図。
【図９】コア全体にコバルトＣｏを含有させた場合と、コアの外周のみにコバルトＣｏを含有させた場合の波長に対する、減衰量を示す線図。
【符号の説明】
５、５’・・・・・シングルモード光ファイバ
６、６’・・・・・コア
６a、６a’・・・・・コアの中心部分（センターコア）
（センター領域の軸芯に近い部分）
６b、６b’・・・・・コアの外周部（アウターコア）
（コアの外周に近い部分）
７、７’・・・・・ドーパント領域
９、９’・・・・・モードフィールド
【図１】
0003955701.tif 000005
【図２】
0003955701.tif 000006
【図３】
0003955701.tif 000007
【図４】
0003955701.tif 000008
【図５】
0003955701.tif 000009
【図６】
0003955701.tif 000010
【図７】
0003955701.tif 000011
【図８】
0003955701.tif 000012
【図９】
0003955701.tif 000013